(57)【要約】【課題】層界面でのひび割れが生じ難く、かつ、電解質膜への密着性とガス拡散層へ排水性がともに良好な燃料電池用電極触媒層とその製造方法を提供する。【解決手段】電極触媒層の製造方法は、基材１表面に、触媒が担持された導電性担体と、電解質と、分散溶媒と、を含む触媒溶液層２を形成して電極触媒層形成体１０を製作する第１の工程と、触媒溶液層２の基材１と反対側の面を乾燥させる第２の工程と、電極触媒層形成体１０を電解質に対して貧溶媒に浸漬する第３の工程と、貧溶媒から第２の電極触媒層形成体１０を取り出して多孔構造の電極触媒層２Ａを形成する第４の工程と、からなる。【選択図】図５
2009146772.tif 000002
【特許請求の範囲】
【請求項１】
基材表面に、触媒が担持された導電性担体と、電解質と、分散溶媒と、を含む触媒溶液を層状に塗布して第１の電極触媒層形成体を製作する第１の工程と、
前記層状の触媒溶液の前記基材と反対側の面を乾燥させて第２の電極触媒層形成体を製作する第２の工程と、
前記第２の電極触媒層形成体を前記電解質に対して貧溶媒に浸漬する第３の工程と、
貧溶媒から第２の電極触媒層形成体を取り出して多孔構造の電極触媒層を形成する第４の工程と、からなる、燃料電池用電極触媒層の製造方法。
【請求項２】
前記第４の工程における多孔構造の電極触媒層は、２層構造を呈し、各層に形成される微細孔の孔径が層ごとに異なるものであり、前記基材表面に隣接する層の孔径が他方の層の孔径に比して小径となっている、請求項１に記載の燃料電池用電極触媒層の製造方法。
【請求項３】
請求項１または２に記載の燃料電池用電極触媒層の製造方法によって製造される、電極触媒層。
【発明の詳細な説明】
【技術分野】
【０００１】
本発明は、燃料電池用電極触媒層とその製造方法に関するものである。
【背景技術】
【０００２】
固体高分子型燃料電池のセルは、イオン透過性の電解質膜と、該電解質膜を挟持するアノード電極触媒層およびカソード電極触媒層と、から膜電極接合体（ＭＥＡ：Ｍｅｍｂｒａｎｅ  Ｅｌｅｃｔｒｏｄｅ  Ａｓｓｅｍｂｌｙ）を形成し、この外側にセパレータが配されて単セルを形成している。なお、各電極触媒層の外側にガス流れの促進と集電効率を高めるためのガス拡散層（ＧＤＬ）が設けられて膜電極接合体（ＭＥＧＡ：ＭＥＡとＧＤＬの接合体）を成し、このガス拡散層の外側にセパレータが配される形成もある。実際には、これらの単セルが発電性能に応じた段積だけ積層され、燃料電池スタックが形成されることになる。
【０００３】
上記する従来の電極触媒層の製造方法は、たとえば、テフロンシート（テフロン：登録商標、デュポン社）等の基材表面に、触媒を担持した導電性担体、電解質、分散溶媒を含んだ触媒インクを塗工し、次いで該触媒インク表面をホットプレートで乾燥させてその内部が均一構造（均一径の多孔構造）の触媒層を形成するものである。なお、この塗工作業は、スプレーで塗布する方法やドクターブレードを使用する方法などがある。
【０００４】
たとえば、孔径の異なる複数の層を備えた電極触媒層を形成する場合には、上記する触媒インクを所望の孔径の多孔層を形成するべく調製し、基材上に一層目の触媒インクを塗工し、これを乾燥させた後に、２層目以降の触媒インクを同様の方法で繰り返し形成するものであり、この方法にて製造された、孔径の異なる複数の層からなる電極層に関する技術として特許文献１を挙げることができる。
【特許文献１】特開２００６−２９４５９４号公報
【発明の開示】
【発明が解決しようとする課題】
【０００５】
ここで、上記のごとく触媒インクを複数回塗工して多層化する方法では、層間に界面が形成され、特に２層目以降の触媒層表面（界面）で割れが生じ易いという課題が本発明者等によって特定されている。また、一層目が乾燥した後に二層目を塗工および乾燥させるに際し、一層目の表面が二層目のインクで完全に閉塞されることとなり、層全体での貫通孔の形成が十分になされないという課題も生じていた。さらには、この方法では、そもそも分散状態の良好な触媒インクを製作するのが前提となっており、したがって製造過程で制御可能な孔径範囲にはおのずと限界があって、たとえば、０．０４〜０．１μｍ程度の範囲に限定されることが特定されている。
【０００６】
ところで、電極触媒層の一方面にはたとえば上記するガス拡散層の撥水層が当接され、この撥水層の孔径は０．５〜０．６μｍ程度である。小径孔よりも大径孔の方が排水性が良好であることからすれば、電極触媒層の上記ガス拡散層側の最外層の孔径は撥水層の孔径に近い程、良好な排水性が図れることは理解に易い。しかし、上記する製造方法によって形成可能な孔径はせいぜい０．１μｍ程度であって撥水層の孔径とは大きく乖離することから、良好な排水性の確保という点では大きな課題があると言わざるを得ない。
【０００７】
本発明は、上記する問題に鑑みてなされたものであり、孔径の異なる複数の層からなる燃料電池用電極触媒層に関し、層界面でのひび割れが生じ難く、かつ、電解質膜への密着性が良好であってガス拡散層へ排水性も良好な燃料電池用電極触媒層とその製造方法を提供することを目的とする。
【課題を解決するための手段】
【０００８】
前記目的を達成すべく、本発明による燃料電池用電極触媒層の製造方法は、基材表面に、触媒が担持された導電性担体と、電解質と、分散溶媒と、を含む触媒溶液を層状に塗布して第１の電極触媒層形成体を製作する第１の工程と、前記層状の触媒溶液の前記基材と反対側の面を乾燥させて第２の電極触媒層形成体を製作する第２の工程と、前記第２の電極触媒層形成体を前記電解質に対して貧溶媒に浸漬する第３の工程と、貧溶媒から第２の電極触媒層形成体を取り出して多孔構造の電極触媒層を形成する第４の工程と、からなるものである。
【０００９】
本発明の電極触媒層の製造方法は、２層構造を呈し、各層が有する微細孔の孔径が層ごとに異なる電極触媒層を、一度の塗工作業と乾燥作業のみで製造するものである。
【００１０】
たとえば、既述するテフロンシート等からなる基材を用意し、白金や白金合金等の触媒が担持された導電性担体（粒子状のカーボン担体など）と、ナフィオン（Ｎａｆｉｏｎ）（登録商標、デュポン社製）やフレミオン（Ｆｌｅｍｉｏｎ）（登録商標、旭硝子株式会社製）等の電解質と、エタノール、プロピレングリコールなどの分散溶媒（有機溶媒）と、からなる触媒溶媒を上記基材表面に所定の厚みで塗布する（第１の工程）。ここでできる基材と触媒溶媒の組合せを第１の電極触媒層形成体と称す。
【００１１】
次に、触媒溶媒、具体的には基材と反対側の触媒溶媒の面を１０秒程度乾燥させて第２の電極触媒層形成体を製作する（第２の工程）。
【００１２】
この第２の電極触媒層形成体では、触媒溶媒のうち乾燥した表面側では触媒インクが蒸発することで微細孔が形成される一方で、触媒溶媒のうち基材に接触している側ではインクの蒸発は殆どなされない。たとえば、５〜１０μｍの層厚の触媒溶媒に対し、１０秒程度の乾燥を経ることで表層から１〜２．５μｍ程度の深さまでの触媒インクが蒸発し、微細孔が形成される。
【００１３】
次いで、上記する第２の電極触媒層形成体を電解質に対して貧溶媒、たとえば水やジメチルスルホキシド（ＤＳＭＯ）、ジメチルホルムアミド（ＤＭＦ）、Ｎ−メチルピロリドン（ＮＭＰ）などに直ちに浸す（第３の工程）。
【００１４】
上記のごとく第２の電極触媒層形成体を貧溶媒に浸すと、電解質が不溶の水等が第２の電極触媒層形成体の表層に形成されている微細孔を通ってその内部に至り、未だ微細孔が形成されていない領域の分散溶媒と置き換わる。この結果、分散溶媒内に溶解していた電解質の溶解度が低下し、短時間で比較的大径の微細孔が形成されるという知見に本発明者等は至った。
【００１５】
すなわち、乾燥工程で形成された相対的に小径な微細孔を有する表層と、相対的に大径な微細孔を有する下層（基材側の層）の２層構造の触媒溶媒層を有する電極触媒層形成体が形成されることになる（第４の工程）。
【００１６】
最後に、上記する２層構造の触媒溶媒層を有する電極触媒層形成体を貧溶媒から取り出すことにより、基材上に密着した孔径の異なる２層構造を有する電極触媒層が形成される。この電極触媒層をイオン透過性の電解質膜表面に圧着（ホットプレス）し、この姿勢で基材を電極触媒層から剥がすことにより、電解質膜に密着する膜電極接合体を製作することができる。
【００１７】
ここで、電極触媒層のうち、孔径が相対的に小さな微細孔を有する層が電解質膜に密着することになる。燃料電池の単セルの製作においては、電極触媒層のうち、孔径が相対的に大きな微細孔を有する層とガス拡散層が接着されることになる。
【００１８】
したがって、孔径の小さな層が電解質膜に密着することで、電極触媒層と電解質膜との密着性が良好となり、さらには、孔径が大きな層がガス拡散層に密着することで、燃料電池の電気化学反応で生成された生成水の排水性も良好となる。
【００１９】
また、電極触媒層を構成する一層目を塗工して乾燥させ、その上に二層目を塗工するものでないことから、二層目の触媒インクが一層目の孔を閉塞するという課題は生じ得ず、さらに、２つの層でできる相対的に小径の微細孔と大径の微細孔が連通し、電極触媒層を貫通する貫通孔を形成することができる。
【００２０】
なお、従来の電極触媒層に言及すると、該電極触媒層と電解質膜との密着性を高めるために電極触媒層中の電解質量を多くするような調整が図られており、この結果として密着性は高まる一方で、電極触媒層に形成された微細貫通孔の孔径が小さすぎて、上記する生成水の排水性能が十分に担保されないという問題があった。
【００２１】
上記する本発明の製造方法によって製作された電極触媒層によれば、電解質膜との良好な密着性の確保と、ガス拡散層への良好な排水性の確保の双方を可能とし、さらには、電極触媒層を構成する２層を順次形成するものでないことから、層間剥離の問題も効果的に解消することができる。
【００２２】
なお、上記する本発明の製造方法によって製造された電極触媒層は、燃料電池のアノード電極層、カソード電極層の双方に適用できることは勿論であるが、特に、電解質膜との密着性とガス拡散層への排水性の双方の性能が要求されるカソード電極層に好適である。
【発明の効果】
【００２３】
以上の説明から理解できるように、本発明の燃料電池用電極触媒層の製造方法によれば、層間の剥離の問題を解消することができ、電解質膜との密着性とガス拡散層への排水性の双方の性能を高めることのできる、各層で孔径の異なる２層構造の電極触媒層を製造することができる。
【発明を実施するための最良の形態】
【００２４】
以下、図面を参照して本発明の実施の形態を説明する。図１は本発明の製造方法を説明する模式図であって、第１、第２の工程を説明する図であり、図２は第２の工程後の電極触媒層形成体の縦断面図であり、図３は図１に続き、第３の工程を説明する図である。図４は図３に続き、第４の工程を説明する図であり、図５は第４の工程後の電極触媒層形成体の縦断面図であり、図６は燃料電池の単セルのカソード電極層側を示した縦断面図である。
【００２５】
図１〜図６に基づいて順に、本発明の電極触媒層の製造方法を詳述する。
図１で示すように、まず、基材となるテフロンシート１を用意し、その一方側に触媒溶液層２を形成する。この触媒溶液層２は、白金またはその合金が担持された粒子状のカーボン担体と、ナフィオンからなる電解質と、分散溶媒であるエタノールと、を混ぜ合わせて触媒溶液を生成し、これをテフロンシート１表面に所定の厚みとなるように塗工して電極触媒層形成体１０を製作する（第１の工程）。たとえば、触媒溶液層２をアノード電極層として使用する場合にはその厚みを５μｍ、カソード電極層として使用する場合にはその厚みを１０μｍという具合に、塗工厚は適宜調整される。
【００２６】
塗工後、たとえば１０秒程度自然乾燥させることにより、触媒溶液層２の表層領域の分散溶媒を蒸発させ、図２で示すごとく、表層に微細孔２１を形成する（第２の工程）。
【００２７】
上記する自然乾燥の後に、図３のごとく、水が入った水槽３内に微細孔２１が形成された電極触媒層形成体１０を直ちに浸漬する。この水は電解質に対して貧溶媒であり、水以外にも、ジメチルスルホキシド（ＤＳＭＯ）、ジメチルホルムアミド（ＤＭＦ）、Ｎ−メチルピロリドン（ＮＭＰ）などを使用することができる。
【００２８】
貧溶媒に所定時間浸漬させた後に図４のごとく電極触媒層形成体１０を取り出すと、各層で孔径の異なる２層構造（第１の層２ａ、第２の層２ｂ）の電極触媒層２Ａが形成される。
【００２９】
その具体的な構造を図５の縦断図で示しているが、同図のごとく、テフロンシート１に接触する第２の層２ｂの微細孔２２の孔径は、表層の第１の層２ａの微細孔２１の孔径に比して大きくなり、孔径の異なる２層構造の電極触媒層２Ａができる。なお、２層構造と言っても、これらの各層は単に形成される孔径が異なるだけであって層間は一体となっており、図示する層分離ラインが形成されるわけではない。また、上記製造過程を経て微細孔２１に次いで微細孔２２が形成されることから、これらは連通して貫通孔を形成することができる。
【００３０】
ここで、電極触媒層形成体１０を貧溶媒に所定時間浸漬させることで上記する微細孔２２が形成される理由は、乾燥工程では未だ微細孔が形成されていない領域の分散溶媒と貧溶媒である水が置き換わり、分散溶媒内に溶解していた電解質の溶解度が低下することで、短時間で比較的大径の微細孔が形成されることによるものである。
【００３１】
電極触媒層２Ａが形成された電極触媒層形成体を第１の層２ａが電解質膜と圧着されるようにホットプレスし、テフロンシート１を剥がすことで電解質膜に電極触媒層２Ａを接着させることができる。
【００３２】
図６は、電解質膜４の一方側にカソード電極層として電極触媒層２Ａが接着され、さらにその外側にガス拡散層５、さらにセパレータ６が取り付けられた燃料電池の単セルを示している。なお、同図ではアノード電極層側の構造の図示を省略しているが、カソード電極層側と同様の構成であってよい。
【００３３】
図６に示す単セルの電極触媒層２Ａによれば、相対的に小径の微細孔２１を有する第１の層２ａが電解質膜４と接着され、相対的に大径の微細孔２２を有する第２の層２ｂがガス拡散層５と接着されることから、電解質膜４への高い密着性とガス拡散層５への高い排水性の双方の性能を備えることができる。これにより、燃料電池の耐久性の向上と、良好な排水性によってフラッティングが効果的に防止され、面内均一な発電の実現に繋がる。
【００３４】
[電極触媒層の微細孔の孔径に関する実験とその結果]
本発明者等は、触媒インクの塗工と乾燥を層ごとに繰り返す従来の製造方法による電極触媒層（比較例）と上記する本発明の製造方法による電極触媒層（実施例）をそれぞれ試作し、双方で形成される微細孔の孔径の範囲を検証した。
その結果、比較例では、形成される孔径の範囲が０．０４〜０．１μｍ程度であるのに対して、実施例では、０．０４〜１．５μｍ程度の範囲の孔径を形成できることが実証され、従来法に対して微細孔の最大径を１５倍も大径に調整できることが判った。
【００３５】
ガス拡散層に形成される微細孔の孔径が０．５〜０．６μｍ程度であることに鑑みれば、本発明の製造方法を適用することにより、ガス拡散層の微細孔の孔径と電極触媒層の第２の層の微細孔の孔径を同程度にすることが可能となり、電気化学反応で生成された生成水の良好な排水性を図ることが可能となるものである。
【００３６】
[燃料電池の発電性能に関する実験とその結果]
本発明者等はさらに、上記実験と同様に従来方法による電極触媒層を備えた燃料電池（比較例）と本発明の製造方法による電極触媒層を備えた燃料電池（実施例）をそれぞれ試作し、双方の発電性能を比較する実験をおこなった。
図７は実験結果を示したものであり、図中、グラフＸ１は実施例の発電量（電圧）を、グラフＸ２は比較例の発電量（電圧）を、グラフＹ１は実施例の抵抗を、グラフＹ２は比較例の抵抗をそれぞれ示している。
【００３７】
同図より、双方の発電性能の差は印加される電流密度の増大とともに大きくなり、たとえば６００ｍＡ／ｃｍ２の電流密度においては、１．８〜２倍程度にまで達することが実証された。
【００３８】
このことは、実施例においては、各層で孔径の異なる微小孔が精度良く貫通孔を形成しており、したがって、良好な排水性を有していることで比較例に対して相対的に面内均一な発電がおこなわれているためであると考えられる。
【００３９】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【図面の簡単な説明】
【００４０】
【図１】本発明の製造方法を説明する模式図であって、第１、第２の工程を説明する図である。
【図２】第２の工程後の電極触媒層形成体の縦断面図である。
【図３】図１に続き、第３の工程を説明する図である。
【図４】図３に続き、第４の工程を説明する図である。
【図５】第４の工程後の電極触媒層形成体の縦断面図である。
【図６】燃料電池の単セルのカソード電極層側を示した縦断面図である。
【図７】本発明の製造方法によって製造された電極触媒層を有する燃料電池と、従来の製造方法によって製造された電極触媒層を有する燃料電池の発電性能の相違を比較した実験結果である。
【符号の説明】
【００４１】
１…基材（テフロンシート）、２…触媒溶液層、２ａ…第１の層、２ｂ…第２の層、２Ａ…電極触媒層、２１…微細孔、２２…微細孔、３…水槽、４…電解質膜、５…ガス拡散層、６…セパレータ、１０…電極触媒層形成体
【図１】
2009146772.tif 000003
【図２】
2009146772.tif 000004
【図３】
2009146772.tif 000005
【図４】
2009146772.tif 000006
【図５】
2009146772.tif 000007
【図６】
2009146772.tif 000008
【図７】
2009146772.tif 000009